(57)【要約】【課題】ロウ材層の母材からの剥離を防止し得、品質の安定したクラッド材を効率良く製造し得るクラッド材製造方法及び装置を提供する。【解決手段】粉末圧着機４のロール１０表面に、その円周方向へ環状に張り出し且つロール１０軸線方向へ所要間隔をあけて複数配設される突条１３を形成することによってスリット加工手段１２を構成し、これにより、前記ロウ材層の表面に、母材１の長手方向へ延び且つ母材１の幅方向へ所要間隔をあけて複数配設されるスリット１４を形成する。【選択図】図２
2008023585.tif 000002
【特許請求の範囲】
【請求項１】
母材の表面に金属粉末を圧着してロウ材層を形成するクラッド材製造方法であって、
ロウ材層の表面にスリット加工を施すことを特徴とするクラッド材製造方法。
【請求項２】
ロウ材層の表面にスリットを、母材の長手方向へ延び且つ母材の幅方向へ所要間隔をあけて複数配設されるよう形成する請求項１記載のクラッド材製造方法。
【請求項３】
ロウ材層の表面にスリットを、母材の幅方向へ延び且つ母材の長手方向へ所要間隔をあけて複数配設されるよう形成する請求項１又は２記載のクラッド材製造方法。
【請求項４】
母材の表面に金属粉末を圧着してロウ材層を形成するクラッド材製造装置であって、
ロウ材層の表面にスリット加工を施すスリット加工手段を備えたことを特徴とするクラッド材製造装置。
【請求項５】
回転自在となるよう対向配置された一対のロールと、該各ロール上に金属粉末を供給する粉末供給装置とを有する粉末圧着機を備え、該粉末圧着機のロール表面に突条を形成することにより、スリット加工手段を構成した請求項４記載のクラッド材製造装置。
【請求項６】
突条を、粉末圧着機のロール表面にその円周方向へ環状に張り出し且つロール軸線方向へ所要間隔をあけて複数配設されるよう形成した請求項５記載のクラッド材製造装置。
【請求項７】
突条を、粉末圧着機のロール表面にその軸線方向へ延びるよう形成した請求項５又は６記載のクラッド材製造装置。
【請求項８】
回転自在となるよう対向配置された一対のロールと、該各ロール上に金属粉末を供給する粉末供給装置とを有する粉末圧着機を備え、該粉末圧着機の出側に対向配置した一対のスリット加工ロール表面に突条を形成することにより、スリット加工手段を構成した請求項４記載のクラッド材製造装置。
【請求項９】
突条を、スリット加工ロール表面にその円周方向へ環状に張り出し且つロール軸線方向へ所要間隔をあけて複数配設されるよう形成した請求項８記載のクラッド材製造装置。
【請求項１０】
突条を、スリット加工ロール表面にその軸線方向へ延びるよう形成した請求項８又は９記載のクラッド材製造装置。
【発明の詳細な説明】
【技術分野】
【０００１】
本発明は、クラッド材製造方法及び装置に関するものである。
【背景技術】
【０００２】
近年、例えば、母材であるステンレス或は耐熱合金等の金属板の両面又は片面に、ニッケル等を主成分とする金属粉末を圧着してロウ材層を形成したクラッド材を製造することが行なわれるようになっており、このようなクラッド材を製造する際には、図７に示されるような装置を使用することが提案されている。
【０００３】
図７に示されるクラッド材製造装置は、母材１が巻き取られた母材コイル２を巻き戻す母材巻戻機３と、該母材巻戻機３によって母材コイル２から巻き戻された母材１の表面に金属粉末を圧着する粉末圧着機４と、該粉末圧着機４で母材１に金属粉末が圧着されたクラッド材５を加熱して金属粉末を焼結させた後、冷却する加熱冷却炉６と、該加熱冷却炉６で金属粉末を焼結させたクラッド材５を圧延する圧延機７と、該圧延機７で圧延されたクラッド材５をクラッド材コイル８として巻き取るクラッド材巻取機９とを備えてなる構成を有している。
【０００４】
前記粉末圧着機４は、回転自在となるよう対向配置された一対のロール１０と、該各ロール１０上に金属粉末を供給する粉末供給装置１１とを備え、前記一対のロール１０間に上方から下方へ向け母材１を導入しつつ、前記粉末供給装置１１から各ロール１０上に金属粉末を供給して、該各ロール１０を回転させることにより、前記母材１の両面に金属粉末を圧着させるようになっている。
【０００５】
前記加熱冷却炉６においては、金属粉末を溶かさずに焼結させる固相焼結と、金属粉末を溶かして（液相を出して）焼結させる液相焼結のいずれかで、金属粉末の焼結を行い、その後、冷却を行うようになっている。
【０００６】
尚、前述の如きクラッド材製造装置と関連する一般的技術水準を示すものとしては、例えば、特許文献１がある。
【特許文献１】特開２００５−１８６１２７号公報
【発明の開示】
【発明が解決しようとする課題】
【０００７】
ところで、前述の如きクラッド材製造装置の場合、粉末圧着機４で母材１に金属粉末を圧着して形成したロウ材層に小さな割れが生じたりすると、その割れが、母材１を下流側へ送給する過程においてロウ材層全体に進展し、該ロウ材層が母材１から剥がれ落ちてしまう虞があり、品質の安定したクラッド材５を製造する上で問題となっていた。
【０００８】
しかも、前記ロウ材層の母材１からの剥離は、特に高速運転時に顕著となるため、生産量をアップできず、効率悪化につながるという不具合もあった。
【０００９】
本発明は、斯かる実情に鑑み、ロウ材層の母材からの剥離を防止し得、品質の安定したクラッド材を効率良く製造し得るクラッド材製造方法及び装置を提供しようとするものである。
【課題を解決するための手段】
【００１０】
本発明は、母材の表面に金属粉末を圧着してロウ材層を形成するクラッド材製造方法であって、
ロウ材層の表面にスリット加工を施すことを特徴とするクラッド材製造方法にかかるものである。
【００１１】
前記クラッド材製造方法においては、ロウ材層の表面にスリットを、母材の長手方向へ延び且つ母材の幅方向へ所要間隔をあけて複数配設されるよう形成することができる。
【００１２】
又、前記ロウ材層の表面にスリットを、母材の幅方向へ延び且つ母材の長手方向へ所要間隔をあけて複数配設されるよう形成することもできる。
【００１３】
一方、本発明は、母材の表面に金属粉末を圧着してロウ材層を形成するクラッド材製造装置であって、
ロウ材層の表面にスリット加工を施すスリット加工手段を備えたことを特徴とするクラッド材製造装置にかかるものである。
【００１４】
前記クラッド材製造装置においては、回転自在となるよう対向配置された一対のロールと、該各ロール上に金属粉末を供給する粉末供給装置とを有する粉末圧着機を備え、該粉末圧着機のロール表面に突条を形成することにより、スリット加工手段を構成することができる。
【００１５】
前記突条は、粉末圧着機のロール表面にその円周方向へ環状に張り出し且つロール軸線方向へ所要間隔をあけて複数配設されるよう形成することができる。
【００１６】
又、前記突条は、粉末圧着機のロール表面にその軸線方向へ延びるよう形成することもできる。
【００１７】
更に、前記クラッド材製造装置においては、回転自在となるよう対向配置された一対のロールと、該各ロール上に金属粉末を供給する粉末供給装置とを有する粉末圧着機を備え、該粉末圧着機の出側に対向配置した一対のスリット加工ロール表面に突条を形成することにより、スリット加工手段を構成しても良い。
【００１８】
前記突条は、スリット加工ロール表面にその円周方向へ環状に張り出し且つロール軸線方向へ所要間隔をあけて複数配設されるよう形成することができる。
【００１９】
又、前記突条は、スリット加工ロール表面にその軸線方向へ延びるよう形成することもできる。
【発明の効果】
【００２０】
本発明のクラッド材製造方法及び装置によれば、ロウ材層の母材からの剥離を防止し得、品質の安定したクラッド材を効率良く製造し得るという優れた効果を奏し得る。
【発明を実施するための最良の形態】
【００２１】
以下、本発明の実施の形態を添付図面を参照して説明する。
【００２２】
図１及び図２は本発明を実施する形態の第一例であって、図中、図７と同一の符号を付した部分は同一物を表わしており、基本的な構成は図７に示すものと同様であるが、本図示例の特徴とするところは、図１及び図２に示す如く、ロウ材層の表面にスリット加工を施すスリット加工手段１２を備えた点にある。
【００２３】
本図示例の場合、前記スリット加工手段１２は、粉末圧着機４のロール１０表面に、その円周方向へ環状に張り出し且つロール１０軸線方向へ所要間隔をあけて複数（図２の例では六本）配設される突条１３を形成することによって構成し、これにより、前記ロウ材層の表面に、母材１の長手方向へ延び且つ母材１の幅方向へ所要間隔をあけて複数配設されるスリット１４を形成するようにしてある。
【００２４】
尚、前記突条１３の本数は、六本に限定されないことは勿論である。
【００２５】
又、前記ロウ材層の厚さは、一般に、１０〜２０［μｍ］程度であるため、これに合わせて突条１３の突出量を選定するようになっている。
【００２６】
次に、上記図示例の作用を説明する。
【００２７】
母材巻戻機３によって母材コイル２から巻き戻された母材１は、粉末圧着機４において金属粉末が圧着されるが、このとき、ロール１０表面には、その円周方向へ環状に張り出し且つロール１０軸線方向へ所要間隔をあけて複数配設される突条１３を形成してあるため、前記ロウ材層の表面には、母材１の長手方向へ延び且つ母材１の幅方向へ所要間隔をあけて複数配設されるスリット１４が形成され、このようにロウ材層の表面にスリット１４が形成されたクラッド材５が、加熱冷却炉６で加熱されて金属粉末を焼結させた後、冷却され、該加熱冷却炉６で金属粉末を焼結させたクラッド材５が圧延機７で圧延され、該圧延機７で圧延されたクラッド材５がクラッド材コイル８としてクラッド材巻取機９に巻き取られる。
【００２８】
この結果、仮に、粉末圧着機４で母材１に金属粉末を圧着して形成したロウ材層に小さな割れが生じたりしたとしても、ロウ材層の表面にはスリット１４が形成されているため、その割れが、母材１を下流側へ送給する過程においてロウ材層全体に進展することが阻止され、該ロウ材層が母材１から剥がれ落ちてしまう心配がなくなり、品質の安定したクラッド材５を製造することが可能となる。
【００２９】
しかも、前記ロウ材層の母材１からの剥離が防止されることに伴って、高速運転が可能となるため、生産量をアップでき、効率を高めることが可能となる。
【００３０】
こうして、ロウ材層の母材１からの剥離を防止し得、品質の安定したクラッド材５を効率良く製造し得る。
【００３１】
図３は本発明を実施する形態の第二例を示す側面図であって、スリット加工手段１２を、粉末圧着機４のロール１０表面にその軸線方向へ延びる突条１５を形成することによって構成し、これにより、前記ロウ材層の表面にスリット１６を、母材１の幅方向へ延び且つ母材１の長手方向へ所要間隔をあけて複数配設されるよう形成したものである。
【００３２】
尚、前記突条１５は、図３の例では、ロール１０表面に、その円周方向へ９０°のピッチで四本形成してあるが、突条１５の本数は、四本に限定されないことは勿論である。
【００３３】
図３に示す第二例の場合も、母材巻戻機３によって母材コイル２から巻き戻された母材１は、粉末圧着機４において金属粉末が圧着されるが、このとき、ロール１０表面にはその軸線方向へ延びる突条１５を形成してあるため、前記ロウ材層の表面には、母材１の幅方向へ延び且つ母材１の長手方向へ所要間隔をあけて複数配設されるスリット１６が形成され、このようにロウ材層の表面にスリット１６が形成されたクラッド材５が、加熱冷却炉６で加熱されて金属粉末を焼結させた後、冷却され、該加熱冷却炉６で金属粉末を焼結させたクラッド材５が圧延機７で圧延され、該圧延機７で圧延されたクラッド材５がクラッド材コイル８としてクラッド材巻取機９に巻き取られる。
【００３４】
この結果、仮に、粉末圧着機４で母材１に金属粉末を圧着して形成したロウ材層に小さな割れが生じたりしたとしても、ロウ材層の表面にはスリット１６が形成されているため、その割れが、母材１を下流側へ送給する過程においてロウ材層全体に進展することが阻止され、該ロウ材層が母材１から剥がれ落ちてしまう心配がなくなり、品質の安定したクラッド材５を製造することが可能となる。
【００３５】
しかも、前記ロウ材層の母材１からの剥離が防止されることに伴って、高速運転が可能となるため、生産量をアップでき、効率を高めることが可能となる。
【００３６】
こうして、図３に示す第二例においても、図１及び図２に示す第一例と同様に、ロウ材層の母材１からの剥離を防止し得、品質の安定したクラッド材５を効率良く製造し得る。
【００３７】
尚、前記ロール１０表面に、図２に示す突条１３と、図３に示す突条１５の両方を形成することによってスリット加工手段１２を構成し、これにより、ロウ材層の表面にスリット１４とスリット１６の両方を形成することも可能である。
【００３８】
図４及び図５は本発明を実施する形態の第三例であって、粉末圧着機４の出側に対向配置した一対のスリット加工ロール１７表面に、その円周方向へ環状に張り出し且つロール軸線方向へ所要間隔をあけて複数配設される突条１８を形成することにより、スリット加工手段１２を構成し、これにより、前記ロウ材層の表面に、母材１の長手方向へ延び且つ母材１の幅方向へ所要間隔をあけて複数配設されるスリット１９を形成するようにしたものである。
【００３９】
尚、前記突条１８は、図５の例では、スリット加工ロール１７表面に六本形成してあるが、突条１８の本数は、六本に限定されないことは勿論である。
【００４０】
図５に示す第三例の場合、母材巻戻機３によって母材コイル２から巻き戻された母材１は、粉末圧着機４において金属粉末が圧着された後、粉末圧着機４の出側に対向配置した一対のスリット加工ロール１７間に導かれ、該スリット加工ロール１７表面に形成された突条１８により、前記ロウ材層の表面には、母材１の長手方向へ延び且つ母材１の幅方向へ所要間隔をあけて複数配設されるスリット１９が形成され、このようにロウ材層の表面にスリット１９が形成されたクラッド材５が、加熱冷却炉６で加熱されて金属粉末を焼結させた後、冷却され、該加熱冷却炉６で金属粉末を焼結させたクラッド材５が圧延機７で圧延され、該圧延機７で圧延されたクラッド材５がクラッド材コイル８としてクラッド材巻取機９に巻き取られる。
【００４１】
この結果、仮に、粉末圧着機４で母材１に金属粉末を圧着して形成したロウ材層に小さな割れが生じたりしたとしても、ロウ材層の表面にはスリット１９が形成されているため、その割れが、母材１を下流側へ送給する過程においてロウ材層全体に進展することが阻止され、該ロウ材層が母材１から剥がれ落ちてしまう心配がなくなり、品質の安定したクラッド材５を製造することが可能となる。
【００４２】
しかも、前記ロウ材層の母材１からの剥離が防止されることに伴って、高速運転が可能となるため、生産量をアップでき、効率を高めることが可能となる。
【００４３】
こうして、図４及び図５に示す第三例においても、図１及び図２に示す第一例と同様に、ロウ材層の母材１からの剥離を防止し得、品質の安定したクラッド材５を効率良く製造し得る。
【００４４】
図６は本発明を実施する形態の第四例を示す側面図であって、粉末圧着機４の出側に対向配置した一対のスリット加工ロール１７表面に、その軸線方向へ延びる突条２０を形成することによってスリット加工手段１２を構成し、これにより、前記ロウ材層の表面にスリット２１を、母材１の幅方向へ延び且つ母材１の長手方向へ所要間隔をあけて複数配設されるよう形成したものである。
【００４５】
尚、前記突条２０は、図６の例では、スリット加工ロール１７表面に、その円周方向へ９０°のピッチで四本形成してあるが、突条２０の本数は、四本に限定されないことは勿論である。
【００４６】
図６に示す第四例の場合も、母材巻戻機３によって母材コイル２から巻き戻された母材１は、粉末圧着機４において金属粉末が圧着された後、粉末圧着機４の出側に対向配置した一対のスリット加工ロール１７間に導かれるが、このとき、スリット加工ロール１７表面にはその軸線方向へ延びる突条２０を形成してあるため、前記ロウ材層の表面には、母材１の幅方向へ延び且つ母材１の長手方向へ所要間隔をあけて複数配設されるスリット２１が形成され、このようにロウ材層の表面にスリット２１が形成されたクラッド材５が、加熱冷却炉６で加熱されて金属粉末を焼結させた後、冷却され、該加熱冷却炉６で金属粉末を焼結させたクラッド材５が圧延機７で圧延され、該圧延機７で圧延されたクラッド材５がクラッド材コイル８としてクラッド材巻取機９に巻き取られる。
【００４７】
この結果、仮に、粉末圧着機４で母材１に金属粉末を圧着して形成したロウ材層に小さな割れが生じたりしたとしても、ロウ材層の表面にはスリット２１が形成されているため、その割れが、母材１を下流側へ送給する過程においてロウ材層全体に進展することが阻止され、該ロウ材層が母材１から剥がれ落ちてしまう心配がなくなり、品質の安定したクラッド材５を製造することが可能となる。
【００４８】
しかも、前記ロウ材層の母材１からの剥離が防止されることに伴って、高速運転が可能となるため、生産量をアップでき、効率を高めることが可能となる。
【００４９】
こうして、図６に示す第四例においても、図３に示す第二例と同様に、ロウ材層の母材１からの剥離を防止し得、品質の安定したクラッド材５を効率良く製造し得る。
【００５０】
尚、前記スリット加工ロール１７表面に、図５に示す突条１８と、図６に示す突条２０の両方を形成することによってスリット加工手段１２を構成し、これにより、ロウ材層の表面にスリット１９とスリット２１の両方を形成することも可能である。
【００５１】
又、本発明のクラッド材製造方法及び装置は、上述の図示例にのみ限定されるものではなく、本発明の要旨を逸脱しない範囲内において種々変更を加え得ることは勿論である。
【図面の簡単な説明】
【００５２】
【図１】本発明を実施する形態の第一例を示す正面図である。
【図２】本発明を実施する形態の第一例を示す側面図であって、図１のＩＩ−ＩＩ矢視相当図である。
【図３】本発明を実施する形態の第二例を示す側面図であって、図１のＩＩ−ＩＩ矢視相当図である。
【図４】本発明を実施する形態の第三例を示す正面図である。
【図５】本発明を実施する形態の第三例を示す側面図であって、図４のＶ−Ｖ矢視相当図である。
【図６】本発明を実施する形態の第四例を示す側面図であって、図４のＶ−Ｖ矢視相当図である。
【図７】近年提案されているクラッド材製造装置の一例を示す全体概要構成図である。
【符号の説明】
【００５３】
１  母材
２  母材コイル
３  母材巻戻機
４  粉末圧着機
５  クラッド材
６  加熱冷却炉
８  クラッド材コイル
９  クラッド材巻取機
１０  ロール
１１  粉末供給装置
１２  スリット加工手段
１３  突条
１４  スリット
１５  突条
１６  スリット
１７  スリット加工ロール
１８  突条
１９  スリット
２０  突条
２１  スリット
【図１】
2008023585.tif 000003
【図２】
2008023585.tif 000004
【図３】
2008023585.tif 000005
【図４】
2008023585.tif 000006
【図５】
2008023585.tif 000007
【図６】
2008023585.tif 000008
【図７】
2008023585.tif 000009